(57)【要約】【課題】相純度が高いとともに色純度が高く、高輝度な赤色発光を示す硫化物蛍光体を安定して製造することができる製造方法を提供する。【解決手段】組成式（Ｓｒ１−ｘＣａｘ）１−ｙＥｕｙＳで表され、ｘが０≦ｘ≦１、ｙが０．２≦ｙ≦０．６を満たすように秤量したストロンチウム炭酸塩及びカルシウム炭酸塩をオキシカルボン酸で溶解し、上記組成となるように秤量したユーロピウム化合物と、アルカリ土類金属とガリウムとのモル比が２：１〜２０：１の範囲となるように秤量したガリウム化合物とを混合して得られた混合液に、アルコールを添加してゲル体を得る。次に、そのゲル体を酸化焼成処理して炭酸塩と酸化物を含む混合物前駆体を作製する。そして、混合物前駆体を８５０℃〜１０００℃の条件で二硫化炭素又は硫化水素ガス中で還元硫化して焼成する。【選択図】図３
2014009253.tif 000002
【特許請求の範囲】
【請求項１】
組成式：（Ｓｒ１−ｘＣａｘ）１−ｙＥｕｙＳで表され、式中ｘが０≦ｘ≦１であり、ｙが０．２≦ｙ≦０．６である硫化物蛍光体の製造方法であって、
上記組成となるように秤量した所定量のストロンチウム炭酸塩及びカルシウム炭酸塩をオキシカルボン酸にて溶解し、上記組成となるように秤量した所定量のユーロピウム化合物と、アルカリ土類金属とガリウムとのモル比が２：１〜２０：１の範囲となるように秤量したガリウム化合物とを混合して得られた混合液に、アルコールを添加してゲル化させゲル体を得るゲル体作製工程と、
上記ゲル体を酸化焼成処理して炭酸塩と酸化物を含む混合物前駆体を作製する前駆体作製工程と、
上記混合物前駆体を、８５０℃〜１０００℃の温度条件で二硫化炭素又は硫化水素ガス中で還元硫化処理して焼成する還元焼成工程と
を有することを特徴とする硫化物蛍光体の製造方法。
【請求項２】
上記ゲル体作製工程では、上記ストロンチウム炭酸塩及びカルシウム炭酸塩を、当該硫化物蛍光体を構成する全金属及びガリウムの合計モル数の３倍〜７倍モルに相当する量のオキシカルボン酸を用いて溶解することを特徴とする請求項１に記載の硫化物蛍光体の製造方法。
【請求項３】
上記ゲル体作製工程では、上記混合液に、当該硫化物蛍光体を構成する全金属及びガリウムの合計モル数の３倍〜１４倍モルに相当する量のアルコールを添加してゲル化することを特徴とする請求項１又は２に記載の硫化物蛍光体の製造方法。
【請求項４】
上記請求項１に記載の硫化物蛍光体の製造方法によって得られ、組成式：（Ｓｒ１−ｘＣａｘ）１−ｙＥｕｙＳで表され、式中ｘが０≦ｘ≦１であり、ｙが０．２≦ｙ≦０．６である硫化物蛍光体であって、
その表面に、硫化ガリウムとアルカリ土類金属硫化物との共晶物層を形成してなることを特徴とする硫化物蛍光体。
【発明の詳細な説明】
【技術分野】
【０００１】
本発明は、硫化物蛍光体の製造方法及びその硫化物蛍光体に関し、より詳しくは、照明やディスプレイ等に用いられる近紫外から青色の光で高輝度の橙〜赤色の蛍光を発する蛍光体に好適な硫化物蛍光体の製造方法及びその硫化物蛍光体に関する。
【背景技術】
【０００２】
近年、青色ＬＥＤや近紫外ＬＥＤの開発に伴い、ＬＥＤと蛍光体を組み合わせて白色を得る白色発光素子の開発が進んでいる。
【０００３】
この青色ＬＥＤを用いて白色発光素子を作製する場合、例えば特許文献１、２、及び３に記載されるように、青色ＬＥＤと黄色蛍光体とを組み合わせた白色発光素子が開発されている。これらの白色発光素子は、照明用や液晶ディスプレイのバックライト光源としての利用が進んでいる。
【０００４】
しかしながら、このような青色とその補色とから構成された白色は、色再現性が悪く、演色性が低いため、３波長型と称される白色発光素子が開発されている。
【０００５】
３波長型の白色発光素子としては、例えば、青色を発光する発光素子と、発光素子の青色の発光を受けて緑色光を発光する蛍光体、及び赤色光を発光する蛍光体を用いた白色発光素子が知られている（例えば、特許文献４参照。）。
【０００６】
青色の光で励起可能な赤色蛍光体としては、ＣａＡｌＳｉＮ：Ｅｕや（Ｓｒ、Ｃａ）ＡｌＳｉＮ、Ｃａ２Ｓｉ５Ｎ８、Ｓｒ２Ｓｉ５Ｎ８等の窒化物蛍光体（例えば、特許文献５、６、及び非特許文献１参照。）や、ＣａＳ：Ｅｕ、ＳｒＳ：Ｅｕや（Ｃａ，Ｓｒ）Ｓ：Ｅｕ等の硫化物蛍光体（例えば、特許文献７参照。）が知られている。
【０００７】
その中で、硫化物蛍光体は古くから知られており、カルシウムやストロンチウムの炭酸塩や硫酸塩と酸化ユーロピウムとを混合して前駆体とし、それを硫化水素中で焼成することで蛍光体を作製している。
【０００８】
この硫化物蛍光体については、従来、赤色蛍光体の特性を向上させる試みが多くなされている。例えば、特許文献８及び特許文献９には、硫化カルシウムを母体中心とし、Ｅｕを発光中心、Ｍｎ，Ｌｉ，Ｃｅ，Ｇｄ等を増感剤とした赤色蛍光体が記載されている。
【０００９】
また、蛍光体の作製においてフラックスを用いることはよく知られており、例えば特許文献１０には、硫化水素中で約１０００℃の温度で硫化し、その後フラックスを添加して熱処理することが開示されている。また、例えば特許文献１１には、硫化物とフラックスを混合して焼成する方法が開示されている。
【００１０】
また、硫化法として、二硫化炭素を用いた酸化物や炭酸塩の還元硫化法が開発されている（例えば、特許文献１２、非特許文献２）。また、フラックスを入れる場合は、硫化とフラックス焼成を分けて２回焼成することも知られている。
【００１１】
一般的に、フラックスとしては、Ｐｂ酸化物、Ｍｏ酸化物、Ｎａ２ＣＯ３等の炭酸塩やアルカリ金属やアルカリ土類金属の塩化物等が良く使われている。また、蛍光体を作製する場合に、硫化物をフラックスとして使用することも知られており、例えば非特許文献３には、ＣａＳ：ＥｕをＮａ２ＳやＫ２Ｓをフラックスとして用いることが記載されている。
【００１２】
また、例えば非特許文献４、５及び特許文献１３には、ＳｒＳ−Ｇａ２Ｓ３状態図やＣａＳ−Ｇａ２Ｓ３の状態図とそれに基づいたＳｒＧａ２Ｓ４やＣａＧａ２Ｓ４単結晶育成でのＧａ２Ｓ３の自己フラックス効果が記載されている。しかしながら、これらは、ＳｒＧａ２Ｓ４とＧａ２Ｓ３、ＣａＧａ２Ｓ４とＧａ２Ｓ３の間の状態図は調べられているが、ＳｒＳやＣａＳの近い組成での液相線は記載されていない。また、これらの平衡状態図では、ＳｒＳやＣａＳとＳｒＧａ２Ｓ４やＣａＧａ２Ｓ４の共晶温度は１１００℃程度であり、自己フラックス効果を得ようとすると１１００℃以上の温度で焼成する必要があると考えられる。しかしながら、１１００℃以上の温度で焼成すると、炉に用いている石英管が軟化するという問題や、前駆体が溶融することで結晶粒が大きくなり、ＬＥＤ用蛍光体に適した１μｍ〜２０μｍ程度の粒子が得られなくなるという問題が生じる。
【００１３】
上述したように、これまで様々なフラックスを用いた蛍光体作製の検討がなされてきているが、これらのフラックスは有害物であったり、吸湿性を持ったりするため、焼成した後にフラックスを除去することが必要であった。
【００１４】
例えば、塩化物フラックスは、水に溶解しやすいため、水で洗浄することによって除去することが可能となる。しかしながら、硫化物、特にアルカリ土類金属硫化物は、水に弱いという問題がある。さらに、ＳｒＳ系硫化物蛍光体では、塩化物フラックスにより発生する欠陥により、数秒から数十秒の残光が発生するという問題もある。
【００１５】
以上の通り、硫化物蛍光体を作製するにあたりフラックスを使用することは純度の高い結晶が得られる効果が期待できる半面、上述した種々の問題が存在し、これらの問題を解消することは容易ではなかった。
【先行技術文献】
【特許文献】
【００１６】
【特許文献１】特開平１０−０９３１４６号公報
【特許文献２】特開平１０−０６５２２１号公報
【特許文献３】特開平１０−２４２５１３号公報
【特許文献４】特開２０００−２４４０２１号公報
【特許文献５】特開２００６−００８７２１号公報
【特許文献６】特開２００６−１５２２９６号公報
【特許文献７】特開昭５６−８２８７６号公報
【特許文献８】特開２００２−８０８４５号公報
【特許文献９】特開２００３−４１２５０号公報
【特許文献１０】特表２００５−５０９０８１号公報
【特許文献１１】特開２００５−１４６１９０号公報
【特許文献１２】特開２００９−２２１２６４号公報
【特許文献１３】特開２００６−２８２４０９号公報
【非特許文献】
【００１７】
【非特許文献１】Hiromu  Watanabe  and Naoto Kijima  Journal of Alloys and Compounds 475 (2009) 434-439
【非特許文献２】Valery Petrykin and Masato Kakihana   J. Am. Ceram. Soc., 92 [S1] S27-S31 (2009)
【非特許文献３】M.Pham-Thi、  N.Ruelle  and  C.  Fouassier  Jpn. J. Appl.  Phys.  ３１(1992)2786
【非特許文献４】C. Komatsu, T. Takizawa  Journal of Crystal Growth 210 (2000) 677
【非特許文献５】C. Komatsu-Hidaka, T. Takizawa  Journal of Crystal Growth 222 (2001) 574
【発明の概要】
【発明が解決しようとする課題】
【００１８】
本発明は、このような実情に鑑みて提案されたものであり、相純度が高いとともに色純度が高く、高輝度な赤色発光を示す硫化物蛍光体を安定して製造することができる硫化物蛍光体の製造方法を提供することを目的とする。
【課題を解決するための手段】
【００１９】
本件発明者らは、上述した課題を解決すべく鋭意検討を重ねた。その結果、蛍光体の構成成分であるアルカリ土類金属の炭酸塩と所定量のガリウムの酸化物を含む混合物前駆体を作製し、その前駆体に対して還元硫化処理を施すことで、硫化物粒子の表面を酸化ガリウムとアルカリ土類金属硫化物との共晶物が被覆してフラックスとして働くことを見出し、本発明を完成させるに至った。
【００２０】
すなわち、本発明に係る硫化物蛍光体の製造方法は、組成式：（Ｓｒ１−ｘＣａｘ）１−ｙＥｕｙＳで表され、式中ｘが０≦ｘ≦１であり、ｙが０．２≦ｙ≦０．６である硫化物蛍光体の製造方法であって、上記組成となるように秤量した所定量のストロンチウム炭酸塩及びカルシウム炭酸塩をオキシカルボン酸にて溶解し、上記組成となるように秤量した所定量のユーロピウム化合物と、アルカリ土類金属とガリウムとのモル比が２：１〜２０：１の範囲となるように秤量したガリウム化合物とを混合して得られた混合液に、アルコールを添加してゲル化させゲル体を得るゲル体作製工程と、上記ゲル体を酸化焼成処理して炭酸塩と酸化物を含む混合物前駆体を作製する前駆体作製工程と、上記混合物前駆体を、８５０℃〜１０００℃の温度条件で二硫化炭素又は硫化水素ガス中で還元硫化処理して焼成する還元焼成工程とを有することを特徴とする。
【００２１】
ここで、上記ゲル体作製工程では、上記ストロンチウム炭酸塩及びカルシウム炭酸塩を、当該硫化物蛍光体を構成する全金属及びガリウムの合計モル数の３倍〜７倍モルに相当する量のオキシカルボン酸を用いて溶解することが好ましい。
【００２２】
また、上記ゲル体作製工程では、上記混合液に、当該硫化物蛍光体を構成する全金属及びガリウムの合計モル数の３倍〜１４倍モルに相当する量のアルコールを添加してゲル化することが好ましい。
【００２３】
また、本発明に係る硫化物蛍光体は、上述した硫化物蛍光体の製造方法によって得られ、組成式：（Ｓｒ１−ｘＣａｘ）１−ｙＥｕｙＳで表され、式中ｘが０≦ｘ≦１であり、ｙが０．２≦ｙ≦０．６である硫化物蛍光体であって、その表面に、硫化ガリウムとアルカリ土類金属硫化物との共晶物層を形成してなることを特徴とする。
【発明の効果】
【００２４】
本発明に係る硫化物蛍光体の製造方法によれば、例えば緑色や黄色発光する結晶相の生成を防止して、相純度が高く、高輝度で色純度の高い赤色発光蛍光体を製造することができる。また、この製造方法によれば、形成させたフラックスを水洗浄等して除去する必要がなく、また残光の発生もないため、安定的に且つ効率的に硫化物蛍光体を作製することができ、その工業的な価値は極めて大きい。
【図面の簡単な説明】
【００２５】
【図１】不活性ガス中に二硫化炭素を含ませる方法の一例を説明するための図である。
【図２】実施例１及び実施例４にて作製した硫化物蛍光体のＸ線回折パターンと、ＳｒＳ：Ｅｕ０．２％及びＧａ２Ｓ３ βのＸ線回折パターンを示す図である。
【図３】実施例１、２、３、５にて作製した硫化物蛍光体の発光スペクトルを示す図である。
【図４】実施例２、３、５と比較例５にて作製した硫化物蛍光体に関して最大発光波長で励起特性を測定した結果を示す図である。
【発明を実施するための形態】
【００２６】
以下、本発明を適用した具体的な実施の形態（以下、「本実施の形態」という。）について、図面を参照しながら以下の順序で詳細に説明する。なお、本発明は、以下の実施の形態に限定されるものではなく、その要旨を逸脱しない範囲で種々の変更が可能である。
１．硫化物蛍光体の製造方法
１−１．製造方法の概要
１−２．製造方法の各工程
２．硫化物蛍光体
２−１．硫化物蛍光体の構成とその効果
２−２．硫化物蛍光体の構造解析
３．実施例
３−１．硫化物蛍光体の作製
３−２．硫化物蛍光体の評価
【００２７】
≪１．硫化物蛍光体の製造方法≫
＜１−１．製造方法の概要＞
本実施の形態に係る硫化物蛍光体の製造方法は、橙色から赤色の蛍光を発光する組成式（Ｓｒ１−ｘＣａｘ）１−ｙＥｕｙＳで表され、式中ｘが０≦ｘ≦１であり、ｙが０．２≦ｙ≦０．６である硫化物蛍光体の製造方法である。
【００２８】
具体的に、この製造方法は、上述の硫化物蛍光体の構成成分であるアルカリ土類金属の炭酸塩及びユーロピウム（Ｅｕ）化合物と共に、所定量のガリウム（Ｇａ）化合物を添加して、錯体重合法によって全金属元素を均一に含むゲル体を作製し、そのゲル体を酸化焼成して構成成分を均一に含ませた炭酸塩とＧａ酸化物を含む混合物前駆体を得て、この混合物前駆体を所定の温度条件で還元硫化するものである。
【００２９】
この製造方法では、炭酸塩と酸化物を含む混合物前駆体に含まれているＧａ酸化物が還元硫化処理によって硫化されて硫化ガリウム（Ｇａ２Ｓ３）となり、蛍光体の構成成分であるＳｒＳやＣａＳが生成するのと同時にＧａ２Ｓ３が同時に生成する。生成したＧａ２Ｓ３は、従来知られていた液相で発生する温度よりも低い温度で生成しアルカリ土類金属硫化物の粒子表面を被覆して、フラックスとして作用するようになる。これにより、硫化物の結晶成長を促進させることができ、高純度であって輝度の高い蛍光体を効果的に生成させることができる。
【００３０】
また、この製造方法によって得られた硫化物蛍光体では、表面を被覆した硫化ガリウムとアルカリ土類金属硫化物との共晶物層は発光特性に影響せず、耐水性・耐湿性効果がある。そのため、水洗浄を行う必要が無く、残光も発生せず、従来生じていた硫化物蛍光体をフラックスを用いて作製する際の問題点を一気に解決することができる。
【００３１】
＜２−２．製造方法の各工程＞
以下、より具体的に、本実施の形態に係る硫化物蛍光体の製造方法について工程毎に説明する。
【００３２】
本実施の形態に係る硫化物蛍光体の製造方法は、上述したように、橙色から赤色の蛍光を発光する硫化物蛍光体であって、組成式（１）：（Ｓｒ１−ｘＣａｘ）１−ｙＥｕｙＳで表され、ｘが０≦ｘ≦１であり、ｙが０．２≦ｙ≦０．６である硫化物蛍光体の製造方法である。
【００３３】
この製造方法は、原料を混合して得られた水溶液を錯体重合法によりゲル体を作製するゲル体作製工程と、ゲル体を酸化焼成して炭酸塩と酸化物を含む混合物前駆体を作製する前駆体作製工程と、前駆体を還元硫化して、表面に硫化ガリウムとアルカリ土類金属硫化物との共晶物層で被覆された硫化物蛍光体を得る還元硫化工程とを有する。
【００３４】
（１）ゲル体作製工程
ゲル体作製工程では、上記組成式に示される所定の組成となるように、原料のストロンチウム（Ｓｒ）炭酸塩、カルシウム（Ｃａ）炭酸塩を有機酸にて溶解し、ユーロピウム（Ｅｕ）化合物を添加するとともに、ガリウム（Ｇａ）化合物を添加して混合する。そして、得られた混合液にアルコールを添加して、所定の温度で加熱してゲル化させることによってゲル体を作製する。
【００３５】
具体的に、先ず、ゲル体作製工程では、ストロンチウム炭酸塩、カルシウム炭酸塩をオキシカルボン酸にて溶解し、その溶解液にユーロピウム化合物とガリウム化合物を混合して混合液とする。
【００３６】
ストロンチウム源となるストロンチウム炭酸塩、カルシウム源としてのカルシウム炭酸塩は、比較的安価な材料であり、これを原料として用いることによって、コストを抑えた蛍光体を作製することができる。
【００３７】
ゲル体作製工程では、これらの原料化合物を水に分散させ室温で攪拌し、その分散液にオキシカルボン酸を添加することによって金属元素を錯化して完全に溶解させる。
【００３８】
ここで、オキシカルボン酸としては、例えばクエン酸、リンゴ酸、酒石酸、タルトロン酸、グリセリン酸、オキシ酪酸、ヒドロアクリル酸、乳酸、グリコール酸等を用いることができ、その中でもクエン酸を用いることがより好ましい。
【００３９】
また、オキシカルボン酸の添加量としては、作製しようとする硫化物蛍光体を構成する全金属（Ｓｒ、Ｃａ、Ｅｕ）及び後で添加するガリウム（Ｇａ）の合計モル数（Ｓｒ、Ｃａ、Ｅｕ、Ｇａの合計）の３倍〜７倍モルに相当する量程度とすることが好ましい。オキシカルボン酸の添加量が全金属の合計モル数に対して３倍モル未満であると、原料となるストロンチウム炭酸塩、カルシウム炭酸塩を完全に溶解させることができず、クエン酸カルシウムの白色沈殿等が形成されてしまう。また、金属元素の錯化が十分に進行しない可能性がある。一方で、添加量が７倍モルを超えると、コストが増大して経済性が悪化するため好ましくない。
【００４０】
オキシカルボン酸を添加することによる金属元素の錯化処理に際しては、特に限定されないが、例えば水溶液を５０℃〜８０℃程度に加温して、３０分〜１時間程度の時間で攪拌することによって行う。
【００４１】
添加する賦活元素Ｅｕの化合物としては、ユーロピウムの硝酸塩や酸化物等の水溶性ユーロピウム化合物を用いることができる。例えば、硝酸ユーロピウムとしては、原料のユーロピウム酸化物を３倍モル以上の硝酸溶液で溶解し、１時間程度の攪拌を行うことによってユーロピウム酸化物を完全に溶解させ、その後ユーロピウム溶解液を乾燥させることによって得ることができる。乾燥に際しては、８０℃〜１２０℃程度の温度に加熱して余分な硝酸を蒸発除去し、その後所定の濃度に定量する。水溶液中に余分なフリーの硝酸が残留しているとゲル体作製時に反応が急激に生じるため、予め除去しておくとよい。
【００４２】
また、ガリウム化合物としては、ガリウムの硝酸塩や酸化物等の水溶性ガリウム化合物を用いることができる。例えば、硝酸ガリウムとしては、原料の金属ガリウムをその金属ガリウムの５倍モル以上の硝酸溶液で溶解し、攪拌を行うことによって完全に溶解させ、その後ガリウム溶解液を乾燥させることによって得ることができる。乾燥に際しては、８０℃〜１２０℃程度の温度に加熱して余分な硝酸を蒸発除去する。なお、硝酸ガリウムは、大気中で加熱すると酸化ガリウムの膜が生じるため、大気と接触しないようにすることが好ましい。
【００４３】
ストロンチウム炭酸塩、カルシウム炭酸塩、ユーロピウム化合物の添加量は、所望とする蛍光体の組成の金属比となるように秤量して混合する。本実施の形態においては、その組成が（Ｓｒ１−ｘＣａｘ）１−ｙＥｕｙＳで表され、式中ｘが０≦ｘ≦１であり、ｙが０．２≦ｙ≦０．６となるように、原料のストロンチウム炭酸塩、カルシウム炭酸塩、及びユーロピウム化合物を秤量して混合する。供給する原料中の原子比と得られる蛍光体の原子組成比とは略一致することから、所望とする組成比となるように原料をそれぞれ秤量して混合することによって、それぞれの原子を上述した範囲とすることができる。
【００４４】
そして、この製造方法において重要なのが、ガリウム化合物の添加量である。本実施の形態においては、アルカリ土類金属（ＳｒとＣａの合計）とガリウム（Ｇａ）とのモル比が２：１〜２０：１の範囲となるように秤量したガリウム化合物を添加する。
【００４５】
ガリウム化合物の添加量について、（Ｓｒ＋Ｃａ）：Ｇａのモル比２：１よりＧａ量が多いと、後述する還元焼成工程において還元硫化処理する際に、緑色や黄色発光する（Ｓｒ、Ｃａ、Ｅｕ）Ｇａ２Ｓ４が形成されやすくなるため好ましくない。また、２：１よりＧａ量が多いと、（Ｓｒ、Ｃａ）Ｓ−（Ｓｒ、Ｃａ）Ｇａ２Ｓ４の共晶組成に近いため、融点の低下により液相量が多くなり得られる硫化物が溶融しやすくなるために、粉末状の蛍光体が得られなくなる。
【００４６】
一方で、（Ｓｒ＋Ｃａ）：Ｇａのモル比２０：１よりＧａが少ないと、得られるアルカリ土類金属硫化物の粉末の表面で硫化ガリウムと反応して生成する液相の量が少なくなるため、表面全体を液相が覆いにくくなりフラックス効果が十分に得られない。
【００４７】
したがって、（Ｓｒ＋Ｃａ）：Ｇａのモル比が２：１〜２０：１の範囲となるようにガリウム化合物を添加して原料化合物と混合することにより、緑色や黄色発光する蛍光体の生成を抑制して相純度を高くし、また硫化物結晶の表面に硫化ガリウムを効果的に被覆させてフラックス効果により結晶成長を促すことができる。これにより、高輝度で色純度が高い赤色発光蛍光体粒子を安定して得ることができる。
【００４８】
次に、ゲル体作製工程では、ガリウム化合物を添加して混合させた混合液に、アルコールを添加することによって水溶液をゲル化させる。このように、原料を混合させた水溶液をゲル化させてゲル体とすることによって、その原料を均一に分散させることができ、特に発光中心となる希土類元素のユーロピウムとガリウムを均一に分散させることができ、結晶の成長をより効果的に促進させることができるとともに、高輝度の発光を示す蛍光体を得ることができる。
【００４９】
混合液に添加するアルコールとしては、グリコールを用いることが好ましい。具体的に、グリコールとしては、エチレングリコール又はプロピレングリコールを用いることが好ましい。
【００５０】
アルコールの添加量としては、作製しようとする硫化物蛍光体を構成する全金属（Ｓｒ、Ｃａ、Ｅｕ）及びガリウム（Ｇａ）の合計モル数（Ｓｒ、Ｃａ、Ｅｕ、Ｇａの合計）の３倍〜１４倍モルに相当する量程度とすることが好ましく、５倍〜１２倍モルに相当する量程度とすることがより好ましい。アルコールの添加量が全金族元素に対して３倍モル未満であると、後述するエステル化反応が起こりにくくゲル化が効率的に進行しない可能性がある。一方で、添加量が１４倍モルを超えると、それ以上にアルコール添加の効果が増大せず、コストが増大して経済性が悪化するため好ましくない。
【００５１】
なお、このアルコールは、クエン酸等のオキシカルボン酸とエチレン重合を起こしてゲル化するが、アルコール量が多いと水が蒸発しアルコール溶媒となる。すると、このときに白色沈殿が発生しやすくなるため、アルコール量はオキシカルボン酸と同量からオキシカルボン酸の約２倍量程度とすることが適している。
【００５２】
アルコールの添加によるゲル化反応では、例えば水溶液の液温を８０℃〜１５０℃程度に加熱昇温して攪拌する。このようにして水溶液を加熱して攪拌することにより、水溶液中で効果的にエステル化反応が生じて重合することによってポリエステルが生成され、これにより水溶液がゲル化する。
【００５３】
上述したゲル化温度について、８０℃未満ではゲル化時間が長くなり、１５０℃を超えると均一なゲル化が難しくなる。また、ゲル化時間としては、水溶液の水分量によって変化するが、上述したゲル化温度において５時間〜１２時間攪拌してゲル化させることが好ましい。
【００５４】
なお、水溶液のゲル化にあたって、エステル化反応が進行すると水溶液中の硝酸が急激に分解して赤黒いガスが発生するとともに、ポリエステル中に泡が形成されて急激に膨張する場合がある。その泡は、水で容易に溶解するので、適宜水を加えて再度水溶液を作製することによって攪拌重合してポリエステル化すればよい。また、水溶液中に硝酸が残っていると、有機物の加熱分解時に急激な反応が起きることがあることに注意する。
【００５５】
（２）前駆体作製工程
前駆体作製工程では、ゲル体作製工程にて得られたゲル体に対して酸化焼成処理を施すことによって、炭酸塩と酸化物を含む混合物前駆体を作製する。
【００５６】
ここで、ゲル体作製工程にて得られたゲル体には、添加した原料（炭酸塩、オキシカルボン酸、アルコール等）に由来する有機物が含まれている。そのため、前駆体作製工程では、ゲル体に対する酸化焼成処理に先立ち、ゲル体に熱処理を施すことによってゲル体に含まれる有機物の分解処理を施すことが好ましい。これにより、残留する有機物の未分解物による輝度の低下を抑制し、得られる蛍光体の発光強度を高めることができ、高輝度の発光を示す蛍光体を作製することができる。
【００５７】
ゲル体に対する熱処理温度としては、４００℃〜５００℃とすることが好ましく、４５０℃〜４６０℃とすることがより好ましい。また、熱処理時間としては、１時間〜２０時間とすることが好ましく、４時間〜１２時間とすることがより好ましい。また、はじめに１００℃〜２００℃で熱処理してから、４００℃〜５００℃に温度を上げて熱処理することにより、ゲル体に含まれる有機物の急激な分解の影響を避けることができる。
【００５８】
なお、熱処理に際しての雰囲気としては、特に限定されないが、大気雰囲気中で行うことが好ましい。これにより、ゲル体中の有機物をより効果的に分解させることができ、蛍光体の輝度低下を防止することができる。
【００５９】
続いて、前駆体作製工程では、ゲル体又はゲル体の熱処理物に対して、大気雰囲気中で７００℃〜９００℃の温度条件で酸化焼成処理を施すことによって、ゲル体中に含有されている構成成分が均一に含まれた炭酸塩と酸化物とからなる混合物前駆体を作製する。
【００６０】
具体的には、この酸化焼成処理により、ユーロピウムが均一に分散した（Ｃａ、Ｓｒ、Ｅｕ）ＣＯ３の炭酸塩及びＧａ２Ｏ３の酸化物を含む混合物、又は、一部炭酸塩が分解して得られた（Ｃａ、Ｓｒ、Ｅｕ）Ｏ、Ｇａ２Ｏ３の酸化物、及び（Ｃａ、Ｓｒ、Ｅｕ）ＣＯ３の炭酸塩を含む混合物が生成する。この生成される混合物の違いは、焼成処理における温度条件に起因する。
【００６１】
酸化焼成処理において、その焼成温度が７００℃未満では、残存している有機物や硝酸が燃焼分解されにくいため好ましくない。一方で、９００℃を超えると、前駆体が部分的に結晶化して構成成分が均一になりにくいため好ましくない。また、その焼成時間としては、１時間〜４時間とすることが好ましい。
【００６２】
また、この酸化焼成処理は、上述のように大気雰囲気中、又は酸素雰囲気中にて行うことが好ましい。酸素を含む雰囲気にて熱処理を行うことにより、ゲル体に残留する有機物を効果的に分解させることができ、表面に炭素が残って蛍光体の輝度が低下することを抑制することができる。
【００６３】
また、この酸化焼成処理においては、ゲル体に対する熱処理のみでは酸素が不足したり凝集したりして熱分解が不十分になることが多いため、十分に有機物を燃焼除去することでき、酸化反応を促進させることが好ましい。そのため、ゲル体に対して熱処理を施した場合には、その熱処理物を乳鉢等で軽く粉砕しておくことが望ましい。また、酸素や空気を流している場合は、前駆体作製工程とこの後の工程である還元焼成工程を連続して行うことができる。
【００６４】
（３）還元焼成工程
還元焼成工程では、前駆体作製工程にて得られた混合物前駆体を、所定の温度条件の下に還元硫化処理して焼成する。この還元硫化処理により、前駆体が還元硫化されて母体結晶が形成されるとともに、その母体結晶のＳｒ又はＣａサイトにＥｕがドープされ、Ｅｕが均一に分散した硫化物蛍光体を得ることができる。
【００６５】
本実施の形態に係る製造方法では、この還元焼成工程において、混合物前駆体中のガリウム酸化物が硫化されてフラックスとして作用することが特徴である。具体的には、還元硫化処理によって混合物前駆体中に含まれているガリウム酸化物が硫化されて硫化ガリウムが生成し、その硫化ガリウムがフラックスとして作用するようになる。
【００６６】
より詳しく説明すると、還元焼成処理によりＧａ酸化物が硫化されて硫化ガリウムが生成すると、それと並行してＥｕが均一に分散したアルカリ土類金属炭酸塩が硫化される。すると、生成した硫化ガリウムとアルカリ土類金属硫化物とが、その硫化物粒子の表面において共晶反応を起こし、共晶温度以上で液相となってその粒子表面を覆うようになり、その結果、冷却過程を経て共晶反応層からなる被覆層が形成されることになる。この硫化ガリウムとアルカリ土類金属硫化物との共晶物からなる被覆層は、生成した硫化物結晶の表面において自己フラックス効果を奏するようになり、粒子の結晶成長を促進させるように働く。これにより、相純度が高く、高輝度であって色純度の高い蛍光体粒子を形成させることが可能となる。
【００６７】
このとき重要なのが、還元硫化処理における硫化温度である。最適な硫化温度は、（Ｓｒ、Ｃａ）とＧａの比により異なり、Ｇａが多い場合は低い温度で（Ｓｒ、Ｃａ）Ｓの表面を覆うのに十分な液相が生成するので低温又は短時間とすることができ、一方でＧａが少ない場合は液相が少ないので高温で長時間の硫化が必要となる。したがって、何れのＧａ量においても効率的な処理を行うという観点から判断すると、硫化温度としては硫化反応が進む８５０℃以上とすることが必要であり、より効率よく硫化される８７５℃以上とすることがより好ましい。
【００６８】
ここで、硫化温度の上限値に関して、硫化温度が１０００℃を超える高い硫化温度であると、（Ｓｒ、Ｃａ）ＳとＧａ２Ｓ３が反応して部分的に（Ｓｒ、Ｃａ）Ｇａ２Ｓ４が形成されることがある。この（Ｓｒ、Ｃａ）Ｇａ２Ｓ４：Ｅｕは、緑色から黄色に発光する性質があるため赤色蛍光体の色純度を低下させてしまう。そのため、（Ｓｒ、Ｃａ）Ｇａ２Ｓ４が生成しない１０００℃以下とすることが必要となる。また、還元硫化処理中に結晶が融解すると、後で焼成物を粉砕しなければならなくなり、その場合、粉砕に伴う欠陥発生により輝度が低下する恐れが生じる。そのため、硫化温度の上限値としては、９５０℃以下とすることがより好ましい。
【００６９】
還元硫化処理の処理時間としては、特に限定されないが、上述した温度条件で１時間〜１２時間程度保持して行うことが好ましい。硫化時間が１時間より短いと硫化が不十分となり、１２時間より長いと部分的に（Ｓｒ、Ｃａ）Ｇａ２Ｓ４が形成されて相純度や色純度が低下する可能性がある。
【００７０】
なお、アルカリ土類金属硫化物と硫化ガリウムの共晶反応は、例えば上述した非特許文献４，５に記載されているＳｒＳ−Ｇａ２Ｓ３の反応温度である１１０５℃（ＳｒＳ側）、９９５℃（Ｇａ２Ｓ３側）よりもはるかに低い温度で進行することが分かった。このことは、Ｇａを還元硫化する際に、Ｇａ２Ｓ３だけでなくＧａＳ等も生成するため、その反応が低温化するものと考えられる。
【００７１】
還元硫化処理に用いるガスとしては、硫化水素（Ｈ２Ｓ）ガスと不活性ガスとの混合ガスや、二硫化炭素（ＣＳ２）を含んだ不活性ガス等を用いることができる。
【００７２】
硫化水素（Ｈ２Ｓ）ガスと不活性ガスとの混合ガスを用いる場合には、Ｈ２Ｓの濃度は１体積％〜５０体積％の範囲とすることができる。Ｈ２Ｓの濃度が１体積％未満では、硫化に用いるガス流量が多くなり、あるいは長時間処理が必要になったりするため、効率的な処理を行うことができない。一方で、濃度が５０体積％を超えると、配管やガスパッキンの劣化の原因になる可能性があり取り扱いにくくなる。したがって、硫化処理の効率性の観点からは、反応条件により適宜変わるが、概ね、必要とされる硫黄量の１．５倍〜６倍モル、より好ましくは３倍〜５倍モルの硫化水素ガスを流すことが実用面で好ましい。
【００７３】
二硫化炭素（ＣＳ２）を含んだ不活性ガスを用いる場合には、不活性ガス中に二硫化炭素を１０体積％〜５０体積％の範囲で含ませて用いることができる。二硫化炭素は還元力が強いため、硫化水素ガスを用いた場合よりも硫化温度を低めにして処理することができ、また同じ温度の場合には硫化時間を短くすることができる。このように、より低い温度条件で還元硫化処理できることにより、硫黄が揮発して抜け出ることを抑制して所望とする組成の蛍光体を効率的に作製することが可能となる。ただし、フラックスは共晶反応により生成するため、Ｇａ２Ｓ３と（Ｓｒ、Ｃａ）Ｓが反応して液相を生成する時間を考慮すると、少なくとも３０分以上、好ましくは４５分以上の硫化時間は必要となる。
【００７４】
また、使用する二硫化炭素や不活性ガスの温度としては、１５℃以上４６℃未満とすることが好ましく、特に２０℃〜２５℃とすることが好ましい。温度が１５℃未満では、アルゴンガスに含まれる二硫化炭素の濃度が低くなり還元硫化が効果的に進まない可能性がある。一方で、温度が４６℃以上では、二硫化炭素の沸点以上となって蒸発量の制御が難しくなり、均一な還元硫化を行うことが困難となる。
【００７５】
また、不活性ガス中に二硫化炭素を含ませる方法としては、例えば図１に示すように、アルゴンガス等の不活性ガスを液体の二硫化炭素中に流通させ、その不活性ガス中に気化した二硫化炭素を含ませる方法等を利用することができる。
【００７６】
不活性ガスとしては、アルゴン（Ａｒ）ガス等の不活性ガスを用いることが好ましい。不活性ガスとして、アルゴンガスのほかに窒素（Ｎ２）ガスを用いることもできるが、高温で窒素を用いることで窒化物が形成される可能性があるため好ましくない。
【００７７】
還元硫化処理において、蛍光体の合成に使用する容器としては、特に限定されるものではなく、グラファイト、ジルコニア、アルミナ等の酸化物や窒化ホウ素（ＢＮ）等の耐熱容器を用いることができる。その中でも、高温ではアルミナが還元されて不純物が多くなるため、グラファイトを用いることが好ましい。
【００７８】
また、還元硫化処理を行う際の焼成炉としては、特に限定されるものではなく、例えば炉芯管が石英である管状炉を用いることができる。また、昇温条件としては、例えば昇温速度を１０〜３０℃／分として行うことができる。
【００７９】
また、管状炉にて焼成を行う場合には、石英管中のガスが追い出せるように加熱開始直後から、硫化水素ガスと不活性ガスの混合ガスや二硫化炭素を含んだ不活性ガス等のガスを流すことが好ましい。特に、加熱開始から１０分〜２０分程度の間においては、石英管全体の体積の２倍〜３倍のガスを流すことが好ましい。また、還元硫化が開始される温度では、その還元媒体となるガス量が十分量となるように供給ガス流量を調節することが好ましい。なお、焼成中においても、上述のように十分なガス量が必要となるため、冷却が完了して室温になるまでガスを流し続けておくことが好ましい。
【００８０】
このようにして還元硫化処理を行うことによって、上記組成式（１）で表される硫化物蛍光体の焼成粉末を得ることができる。なお、その得られた焼成粉末の表面には、炭素が付着していることがある。このような炭素が表面に付着した蛍光体では、その発光輝度が低下してしまうことがある。そのため、上述した還元硫化処理の後、得られた焼成粉末を粉砕することによって、その表面に新生面を形成させることが好ましい。これにより、蛍光体の輝度の低下を防止し、高輝度な蛍光体を得ることができる。
【００８１】
以上詳述した各工程からなる製造方法により、組成式（１）：（Ｓｒ１−ｘＣａｘ）１−ｙＥｕｙＳで表され、式中ｘが０≦ｘ≦１であり、ｙが０．２≦ｙ≦０．６である硫化物蛍光体を製造することができる。
【００８２】
このような製造方法によれば、炭酸塩と酸化物を含む混合物前駆体に含まれているＧａ酸化物が還元硫化処理によって硫化されて硫化ガリウム（Ｇａ２Ｓ３）となり、その生成したＧａ２Ｓ３と同時に生成されたアルカリ土類金属硫化物との共晶物が形成されて硫化物の粒子表面を被覆し、フラックスとして作用するようになる。これにより、硫化物の結晶成長を促進させることができ、高い相純度を有し、高輝度であって色純度の高い硫化物蛍光体を効果的に生成させることができる。
【００８３】
≪２．硫化物蛍光体≫
＜２−１．硫化物蛍光体の構成とその効果＞
上述した製造方法により製造される硫化物蛍光体は、組成式（１）：（Ｓｒ１−ｘＣａｘ）１−ｙＥｕｙＳで表され、式中ｘが０≦ｘ≦１、ｙが０．２≦ｙ≦０．６を満たすものである。
【００８４】
上記組成式で表される硫化物蛍光体は、硫化ストロンチウム（ＳｒＳ）及び／又は硫化カルシウム（ＣａＳ）を母体結晶とし、ユーロピウム（Ｅｕ）を発光中心とするものである。この硫化物蛍光体では、硫化ストロンチウム及び／又は硫化カルシウムの含有割合である式中のｘ（０≦ｘ≦１）を調整することによって、発光波長を任意に制御することが可能となる。すなわち、ＣａＳ：Ｅｕの発光波長は６５５ｎｍであり、ＳｒＳ：Ｅｕの発光波長は６１５ｎｍであり、ストロンチウムとカルシウムの含有割合を調整することによって、その波長間で発光波長を任意に制御することができる。
【００８５】
そして、この硫化物蛍光体では、上述した製造過程において、混合物前駆体中に含まれているガリウム酸化物が還元硫化処理によって硫化ガリウム（Ｇａ２Ｓ３）となり、その硫化ガリウムがアルカリ土類金属硫化物の粒子表面と共晶反応を起こし、硫化ガリウムとアルカリ土類金属との共晶物を形成して、その粒子表面を被覆するようになっている。すなわち、この硫化物蛍光体は、粒子の表面に硫化ガリウムとアルカリ土類金属硫化物の共晶物層が被覆されてなっている。
【００８６】
このような硫化物蛍光体では、その共晶物層が生成した硫化物結晶の表面において自己フラックス効果を奏するようになり、粒子の結晶成長を促進させ、これにより、相純度が高く、高輝度な蛍光体粒子となる。
【００８７】
また、共晶物層を構成する硫化ガリウムは、発光特性には影響せず残光も発生させず、またその蛍光体粒子に対して耐水性及び耐湿性を付与することができる。そのため、塩化物等のフラックスを用いていた従来法のように、フラックスを水洗浄等して除去する操作を要しない。
【００８８】
＜２−２．硫化物蛍光体の構造解析＞
ここで、図２は、後述する実施例１及び実施例４にて作製した硫化物蛍光体についてのＸ線回折パターンと、ＳｒＳ：Ｅｕ０．２％及びＧａ２Ｓ３ βについてのＸ線回折パターンを示すものである。
【００８９】
図２のＸ線回折パターンに示されるように、強度は弱いながらもＧａ２Ｓ３に由来するピークが検出され、上記組成式（１）で表される硫化物蛍光体との共晶体となっていることが確認できる。なお、Ｇａ２Ｓ３に由来するピーク以外には異相は全く認められず、相純度の極めて高い結晶となっていることが分かる。
【実施例】
【００９０】
≪３．実施例≫
以下に、本発明について実施例を用いてより詳しく説明する。なお、本発明は下記の実施例に限定されるものではない。
【００９１】
＜３−１．硫化物蛍光体の作製＞
［実施例１］（Ｓｒ０．９９５Ｅｕ０．００５Ｓ＋０．１６６×Ｇａ２Ｓ３  （Ｓｒ：Ｇａ＝３：１とした場合））
（硝酸ガリウム溶液、硝酸ユーロピウム溶液の調製）
金属ガリウム（Ｇａ）をＧａのモル数の７倍の硝酸溶液に入れて硝酸が揮発しないよう容器中には蓋をして８０℃のホットプレート上で１日攪拌して溶解させた。なお、反応では、ＮＯｘが発生するので蓋には開口部を設けた。Ｇａを溶解させた後、１３０℃のホットプレート上で余分な硝酸を蒸発除去し、蒸留水を加えてＧａ濃度が０．５モル／リットルである硝酸ガリウム溶液を作製した。
【００９２】
一方で、酸化ユーロピウム（Ｅｕ）（フルウチ化学株式会社製  ３Ｎ：Ｅｕ２Ｏ３）０．００５モル（１．９１２６ｇ）を、硝酸溶液（関東化学株式会社製  ６０％）に完全に溶解させた後、その溶解液を蒸発乾固して硝酸ユーロピウムを得た。この硝酸ユーロピウムに蒸留水を加えて１００ｍｌに定溶してＥｕ濃度０．１モル／リットルの水溶液を作製した。
【００９３】
（ゲル体作製工程）
蒸留水を入れたビーカーに、炭酸ストロンチウム（関東化学株式会社製  ３Ｎ）１．８５３ｇを加え、ホットスターラーの設定温度を８０℃にして回転数１５０ｒｐｍで攪拌した。これに、全金属元素（Ｓｒ＋Ｅｕ＋Ｇａ）の６倍モルに相当する量のクエン酸を加えて１時間攪拌し、炭酸ストロンチウムを完全に溶解させた溶液を作製した。
【００９４】
続いて、その溶液に硝酸ユーロピウム溶液（０．１モル／リットル）をＳｒ：Ｅｕ＝９９．５：０．５となるように加え、８０℃で３０分間攪拌した。そして、得られた水溶液に硝酸ガリウム溶液（１モル／リットル）を金属モル比で（Ｓｒ＋Ｅｕ）：Ｇａ＝６：１となるようにビーカーに添加して混合し、混合液を作製した。その後、混合液を８０℃のホットプレート上で１時間攪拌し、その混合液に全金属元素（Ｓｒ＋Ｅｕ＋Ｇａ）のモル数の１２倍モルに相当する量のプロピレングリコールを加えて更に２時間攪拌し、ホットプレートの温度を１２０℃で１時間、硝酸を蒸発させるため１４０℃で１時間攪拌してゲル体を作製した。
【００９５】
（前駆体作製工程）
次に、得られたゲル体を１８０℃に設定したマントルヒーターで１時間加熱し、４５０℃に設定温度を上げて２時間焼成して有機物を分解した。さらに、ボックス炉で大気中５５０℃で２時間、７５０℃で２時間焼成して炭酸塩と酸化物を含む混合物前駆体の粉末を作製した。
【００９６】
（還元焼成工程）
次に、得られた前駆体粉末をグラファイト製の容器に入れて管状炉で二硫化炭素（ＣＳ２）を含むアルゴン（Ａｒ）ガス中で９００℃１時間還元硫化処理することで、表面に硫化ガリウム共晶物で被覆された、Ｓｒ０．９９５Ｅｕ０．００５Ｓで表される硫化物蛍光体を作製した。
【００９７】
［実施例２］（Ｃａ０．９９５Ｅｕ０．００５Ｓ＋０．１６６×Ｇａ２Ｓ３  （Ｃａ：Ｇａ＝３：１とした場合））
炭酸ストロンチウムに代えて炭酸カルシウム（関東化学株式会社製  ３Ｎ）１．７９２ｇを用いたこと以外は、実施例１と同様の方法で、表面に硫化ガリウム共晶物で被覆された、Ｃａ０．９９５Ｅｕ０．００５Ｓで表される硫化物蛍光体を作製した。
【００９８】
［実施例３］（（Ｓｒ０．５Ｃａ０．５）０．９９５Ｅｕ０．００５Ｓ＋０．１６６×Ｇａ２Ｓ３  （（Ｓｒ＋Ｃａ）：Ｇａ＝３：１かつＳｒ：Ｃａ＝０．５：０．５とした場合））
ストロンチウムとカルシウムを０．５：０．５の割合で組成するために、炭酸ストロンチウム１．０８９ｇ、炭酸カルシウム０．７３９ｇを混合したこと以外は、実施例１と同様の方法で、表面に硫化ガリウム共晶物で被覆された、（Ｓｒ０．５Ｃａ０．５）０．９９５Ｅｕ０．００５Ｓで表される硫化物蛍光体を作製した。
【００９９】
［実施例４］（Ｓｒ０．９９５Ｅｕ０．００５Ｓ＋０．０８３×Ｇａ２Ｓ３  （（Ｓｒ＋Ｅｕ）：Ｇａ＝６：１とした場合））
硝酸ガリウム（１モル／Ｌ）の添加量を、金属モル比で（Ｓｒ＋Ｅｕ）：Ｇａ＝１２：１となるように添加したこと以外は、実施例１と同様の方法で、表面に硫化ガリウム共晶物で被覆された、Ｓｒ０．９９５Ｅｕ０．００５Ｓで表される硫化物蛍光体を作製した。
【０１００】
［実施例５］
還元硫化処理に際して、硫化水素ガスを１０％含むＡｒガスを使用し、硫化時間を５時間とした以外は、実施例４と同様の方法で、表面に硫化ガリウム共晶物で被覆された、Ｓｒ０．９９５Ｅｕ０．００５Ｓで表される硫化物蛍光体を作製した。
【０１０１】
［実施例６］
還元硫化処理に際して、硫化温度を９２５℃にしたこと以外は、実施例１と同様の方法で、表面に硫化ガリウム共晶物で被覆された、Ｓｒ０．９９５Ｅｕ０．００５Ｓで表される硫化物蛍光体を作製した。
【０１０２】
［実施例７］
還元硫化処理に際して、硫化温度を８５０℃にしたこと以外は、実施例１と同様の方法で、表面に硫化ガリウム共晶物で被覆された、Ｓｒ０．９９５Ｅｕ０．００５Ｓで表される硫化物蛍光体を作製した。
【０１０３】
［比較例１］
ＳｒとＧａの比（Ｓｒ：Ｇａ）が６：５となるように硝酸ガリウム溶液を添加したこと以外は、実施例１と同様の方法で、Ｓｒ０．９９５Ｅｕ０．００５Ｓで表される硫化物蛍光体を作製した。
【０１０４】
この比較例１においては、硫化後の試料が溶融して膨らみ、内部が空洞となっていた。そのため、得られた硫化物蛍光体を粉砕して蛍光特性を測定した。
【０１０５】
［比較例２］
炭酸ストロンチウム０．８６６ｇ、炭酸カルシウム０．５８７ｇを混合し、ＳｒとＣａとＧａの比（Ｓｒ：Ｃａ：Ｇａ）が３：３：５となるように硝酸ガリウム溶液を添加したこと以外は、実施例３と同様の方法で、（Ｓｒ０．５Ｃａ０．５）０．９９５Ｅｕ０．００５で表される硫化物蛍光体を作製した。
【０１０６】
この比較例２においては、硫化後の試料が溶融して膨らみ、内部が空洞となっていた。そのため、得られた硫化物蛍光体を粉砕して蛍光特性を測定した。
【０１０７】
［比較例３］
還元硫化処理に際して、硫化温度を８００℃にしたこと以外は、実施例１と同様の方法で、Ｓｒ０．９９５Ｅｕ０．００５Ｓで表される硫化物蛍光体を作製した。
【０１０８】
［比較例４］
還元硫化処理に際して、硫化温度を１０２０℃にしたこと以外は、実施例４と同様の方法で、Ｓｒ０．９９５Ｅｕ０．００５Ｓで表される硫化物蛍光体を作製した。
【０１０９】
この比較例４においては、硫化後の試料が溶融して膨らみ、内部が空洞となっていた。そのため、得られた硫化物蛍光体を粉砕して蛍光特性を測定した。
【０１１０】
［比較例５］
ＳｒとＧａの比（Ｓｒ：Ｇａ）が２４：１となるように硝酸ガリウム溶液を添加したこと以外は、実施例１と同様の方法で、Ｓｒ０．９９５Ｅｕ０．００５Ｓで表される硫化物蛍光体を作製した。
【０１１１】
［比較例６］
ストロンチウムとカルシウムを８５：１５の割合で組成するために、炭酸ストロンチウム２．２２７ｇ、炭酸カルシウム０．２６６ｇを混合し、（Ｓｒ＋Ｃａ）とＥｕの比（（Ｓｒ＋Ｃａ）：Ｅｕ）が９９．８：０．２となるように硝酸ユーロピウム溶液を添加し、硝酸ガリウムを加えなかったこと以外は、実施例１と同様の方法で、前駆体を作製した。
【０１１２】
得られた前駆体に、フラックスとしての塩化ストロンチウム（ＳｒＣｌ２）を重量比で２５％加えて、これを乳鉢で粉砕し、グラファイト容器に入れた。
【０１１３】
次に、石英管中にグラファイト管を入れた２重容器を用いた管状炉にそのグラファイト容器を入れて、液体の二硫化炭素中を通したＡｒ流通下で、９２５℃１時間の熱処理により還元硫化を行い、（Ｓｒ０．８５Ｃａ０．１５）０．９９５Ｅｕ０．００５Ｓで表される硫化物蛍光体を作製した。
【０１１４】
なお、Ａｒ流量は、熱処理開始から１０分間は５０ｍｌ／分、その後温度が４６０℃に達するまでを１０ｍｌ／分、４６０℃から９２５℃に達するまでを２０ｍｌ／分、９２５℃の１時間の熱処理中と熱処理を終えて炉の温度が４０℃になるまでの計４時間２０分間を１０ｍｌ／分にした。
【０１１５】
［比較例７］
フラックスとして用いた塩化ストロンチウムを加えなかったこと以外は、比較例６と同様の方法で、（Ｓｒ０．８５Ｃａ０．１５）０．９９５Ｅｕ０．００５Ｓで表される硫化物蛍光体を作製した。得られた粉末は黒色であった。
【０１１６】
＜３−２．硫化物蛍光体の評価＞
（蛍光特性（輝度）の測定及び測定結果）
蛍光特性として輝度の評価は、ＬＥＤ用の黄色蛍光体として良く知られているＹＡＧ：Ｃｅ（Ｐ６１：化成オプトニクス株式会社製Ｐ４６）を基準物として用い、実施例１〜実施例７及び比較例１〜比較例５にて作製したＥｕ添加硫化物蛍光体を比較して行った。
【０１１７】
下記の表１に、実施例及び比較例にて作製した硫化物蛍光体の蛍光特性をまとめて示す。なお、残光の評価は、暗室でＸｅランプの発光を４５５ｎｍから４６５ｎｍの光のみが透過するフィルターを通して各硫化物蛍光体に照射し、照射を止めてから１０秒後の蛍光をデジタルカメラで撮影した。そして、写真に蛍光があるか無いかで残光の有無を判定した。
【０１１８】
また、図３、実施例１、２、３、５にて作製した硫化物蛍光体の発光スペクトル（励起波長４６０ｎｍ）を示す。また、図４に、実施例２、３、５及び比較例５にて作製した硫化物蛍光体の最大発光波長で励起特性を測定した結果を示す。
【０１１９】
【表１】
2014009253.tif 000003
【０１２０】
表１及び図３に示されるように、アルカリ土類金属とＧａのモル比率を２：１〜２０：１の範囲内となるようにＧａを添加し、還元硫化処理における硫化温度を８５０℃〜１０００℃の範囲とした実施例１〜実施例７の場合では、得られた硫化物蛍光体の発光輝度が大幅に向上し、ＹＡＧ：Ｃｅよりも１．５倍〜１．８倍も高い輝度が得られた。
【０１２１】
一方で、比較例１〜比較例５の結果に示されるように、Ｇａ添加量や硫化温度が上述した範囲でない場合には、得られた硫化物蛍光体の発光輝度がＹＡＧ：Ｃｅよりも著しく低下し、低下しないまでもＹＡＧ：Ｃｅと略同じ程度であり輝度の向上効果は全くなかった。また、比較例６では、ＳｒＣｌ２をフラックスとして用いたため、輝度の向上効果は得られたが、残光が発生してしまった。さらに、比較例７では、得られた硫化物蛍光体が黒色となってしまったためか、輝度が著しく低下した。
【０１２２】
また、図４の励起特性を示すグラフから分かるように、実施例２、３、５にて得られた硫化物蛍光体と、比較例５にて得られた硫化物蛍光体とは、その励起特性が異なっていることが分かる。このことは、実施例２、３、５にて作製した（Ｓｒ１−ｘＣａｘ）１−ｙＥｕｙＳの蛍光体の表面が溶融して粒子表面に薄いアルカリ土類金属硫化物とＧａ２Ｓ３との共晶物層が被覆形成されたことによると考えられる。この共晶物層は、４００ｎｍ以下の光を吸収するため、図４に示されるように実施例２、３、５では４００ｎｍ以下の励起の発光が小さくなっている。
【０１２３】
（Ｘ線回折測定及び測定結果）
実施例１及び実施例４にて作製した硫化物蛍光体についてＸ線回折測定を行った。図２に、それぞれのＸ線回折パターンを示す。なお、図２には、ＳｒＳ：Ｅｕ０．２％の蛍光体とＧａ２Ｓ３βの蛍光体のＸ線回折パターンを併せて示す。
【０１２４】
図２に示されるように、ＳｒＳとほぼ同じ回折パターンを示すとともに、Ｇａ２Ｓ３に伴う弱いピークも検出された。このことから、硫化ガリウムの共晶物が被覆されていることが分かった。なお、それ以外に異相は認められず、相純度の高い結晶であることが分かった。
【図１】
2014009253.tif 000004
【図２】
2014009253.tif 000005
【図３】
2014009253.tif 000006
【図４】
2014009253.tif 000007